(57)【要約】本発明は、電極組立体、その製造方法、並びに電池の充電及び放電方法に関する。本発明の一実施形態による電極組立体は、集電体と、集電体上に積層された第１電気的活物質層と、集電体と接する第１電気的活物質層の主面と反対側の主面上に積層され、第１電気的活物質層の内部に少なくとも一部がはめ込まれた第１多孔性の導電ネットワーク層と、を含む。【選択図】図１
2014533877.tif 000002
【特許請求の範囲】
【請求項１】
集電体と、
前記集電体上に積層された第１電気的活物質層と、
前記集電体と接する前記第１電気的活物質層の主面と反対側の主面上に積層され、前記第１電気的活物質層の内部に少なくとも一部がはめ込まれた第１多孔性の導電ネットワーク層と、を含むことを特徴とする電極組立体。
【請求項２】
前記集電体は、金属ホイル、金属メッシュまたはそれらの組み合わせを含むことを特徴とする請求項１に記載の電極組立体。
【請求項３】
前記第１多孔性の導電ネットワーク層は、金属発泡体、炭素纎維、金属長纎維層、及びそれらの組み合わせを含むことを特徴とする請求項１に記載の電極組立体。
【請求項４】
前記金属長纎維層は、不織布構造を有することを特徴とする請求項３に記載の電極組立体。
【請求項５】
前記集電体と前記第１電気的活物質層との間に積層され、前記第１電気的活物質層の内部に少なくとも一部がはめ込まれた基底多孔性の導電ネットワーク層をさらに含むことを特徴とする請求項１に記載の電極組立体。
【請求項６】
前記第１電気的活物質層と接する前記第１多孔性の導電ネットワーク層の主面と反対側の主面上に積層される第２電気的活物質層をさらに含むことを特徴とする請求項１に記載の電極組立体。
【請求項７】
前記第１多孔性の導電ネットワーク層と接する前記第２電気的活物質層の主面と反対側の主面上に積層される第２多孔性の導電ネットワーク層をさらに含むことを特徴とする請求項６に記載の電極組立体。
【請求項８】
前記第２多孔性の導電ネットワーク層は、金属発泡体、炭素纎維、金属長纎維層、及びそれらの組み合わせを含むことを特徴とする請求項７に記載の電極組立体。
【請求項９】
前記金属長纎維層は、不織布構造を有することを特徴とする請求項８に記載の電極組立体。
【請求項１０】
前記第１多孔性の導電ネットワーク層の厚さは、０．５μｍないし１００μｍの範囲内であることを特徴とする請求項１に記載の電極組立体。
【請求項１１】
前記金属長纎維層は、セグメント化された複数の金属長纎維を含み、
前記複数の金属長纎維は、１０μｍないし１００ｍｍの範囲内の平均長さを有することを特徴とする請求項３に記載の電極組立体。
【請求項１２】
集電体を提供する段階と、
前記集電体上に、電気的活物質を含む第１スラリー層を提供する段階と、
前記第１スラリー層上に、第１多孔性の導電ネットワーク層を提供する段階と、
前記第１多孔性の導電ネットワーク層が提供された前記第１スラリー層を乾燥させる段階と、
前記第１多孔性の導電ネットワーク層の少なくとも一部が前記第１スラリー層の内部にはめ込まれるように加圧する段階と、を含むことを特徴とする電極組立体の製造方法。
【請求項１３】
前記第１スラリー層を提供する段階の前に、前記集電体上に、基底多孔性の導電ネットワーク層を提供する段階をさらに含むことを特徴とする請求項１２に記載の電極組立体の製造方法。
【請求項１４】
前記第１スラリー層を乾燥させる段階の前に、前記第１多孔性の導電ネットワーク層上に、電気的活物質を含む第２スラリー層を塗布する段階と、
前記第１スラリー層を乾燥させると共に、前記第２スラリー層を乾燥させる段階と、をさらに含み、
前記加圧する段階において、前記第１金属長纎維層の他の少なくとも一部が前記第２スラリー層の内部にはめ込まれることを特徴とする請求項１２に記載の電極組立体の製造方法。
【請求項１５】
前記第１スラリー層を乾燥させると共に、前記第２スラリー層を乾燥させる段階の前に、前記第２スラリー層上に、第２多孔性の導電ネットワーク層を提供する段階をさらに含み、
前記加圧する段階において、前記第２多孔性の導電ネットワーク層の少なくとも一部が前記第２スラリー層の内部にはめ込まれることを特徴とする請求項１４に記載の電極組立体の製造方法。
【請求項１６】
前記第１多孔性の導電ネットワーク層の少なくとも一部が前記第１スラリー層の内部にはめ込まれるように加圧する段階の後に、前記第１多孔性の導電ネットワーク層上に第２スラリー層を提供する段階と、
前記第２スラリー層上に、第２多孔性の導電ネットワーク層を提供する段階と、
前記第２スラリー層を乾燥させる段階と、
前記第２多孔性の導電ネットワーク層の少なくとも一部が前記第２スラリー層の内部にはめ込まれるように加圧する段階と、をさらに含むことを特徴とする請求項１２に記載の電極組立体の製造方法。
【請求項１７】
前記集電体は、金属ホイル、金属メッシュまたはそれらの組み合わせを含むことを特徴とする請求項１２に記載の電極組立体の製造方法。
【請求項１８】
前記第１多孔性の導電ネットワーク層は、金属発泡体、炭素纎維、金属長纎維層、及びそれらの組み合わせを含むことを特徴とする請求項１２に記載の電極組立体の製造方法。
【請求項１９】
前記金属長纎維層は、不織布構造を有することを特徴とする請求項１８に記載の電極組立体の製造方法。
【請求項２０】
前記金属長纎維層は、セグメント化された複数の金属長纎維を含み、
前記複数の金属長纎維は、５０μｍないし１００ｍｍの範囲内の長さを有することを特徴とする請求項１８に記載の電極組立体の製造方法。
【請求項２１】
前記第１多孔性の導電ネットワーク層を提供する段階は、前記第１スラリー層に電場または磁場が印加された状態で行われることを特徴とする請求項１２に記載の電極組立体の製造方法。
【請求項２２】
第１充電Ｃ−ｒａｔｅで電池が有する公称容量の一部容量を充電する段階、及び
前記第１充電Ｃ−ｒａｔｅよりも低い第２充電Ｃ−ｒａｔｅで前記電池の残留容量を充電する段階、または
第１放電Ｃ−ｒａｔｅで前記電池が有する公称容量の一部容量を放電する段階、及び
前記第１放電Ｃ−ｒａｔｅよりも低い第２放電Ｃ−ｒａｔｅで前記電池の残留容量を放電する段階を含むことを特徴とする電池の充電または放電方法。
【請求項２３】
前記充電または放電方法は、スマートグリッドに結合されて行われることを特徴とする請求項２２に記載の電池の充電または放電方法。
【請求項２４】
前記電池は、請求項１に記載の電極組立体を含む電池であることを特徴とする請求項２２に記載の電池の充電または放電方法。
【発明の詳細な説明】
【技術分野】
【０００１】
本発明は、電池の技術に係り、より詳しくは、電極組立体、その製造方法、並びに電池の充電及び放電方法に関する。
【背景技術】
【０００２】
近年、半導体製造技術及び通信技術の発達に伴う携帯用電子装置に関する産業が成長しており、環境保存及び資源の枯渇による代替エネルギーの開発要求が先鋭化するにつれて、電池に関する技術が活発に研究されている。電池は、一定の寿命の間、一回のみ使用が可能な一次電池と、再充電を通じて繰り返し使用が可能な二次電池とに分けられる。電池の原料として、リチウムは、自然界に知られた金属のうち最も軽く、標準還元電位が最も低いので、電池の製造時にエネルギー密度が高いだけでなく、高電圧が得られるというメリットがある。それによって、前記リチウムを用いた一次電池及び二次電池に関する研究は、大きく注目されている。
【０００３】
一次電池は、携帯用電子装置の主電源やバックアップ用電源に主に使われており、二次電池は、携帯電話、ノートパソコン、移動型ディスプレイのような小型装置用電池から、電気自動車用のバッテリー及びハイブリッド自動車に適用される中大型電池に達するまで、その適用分野が次第に拡大している。
【０００４】
それらの電池は、基本的に重量と体積が小さく、エネルギー密度が高く、かつ優秀な充放電速度、充放電効率及びサイクル特性を有するだけでなく、 高い安定性及び経済性を取り揃えることが要求される。
【発明の概要】
【発明が解決しようとする課題】
【０００５】
本発明が解決しようとする課題は、エネルギー密度が高いだけでなく、充放電効率、充放電速度及びサイクル特性に優れた電池に適用可能な電極組立体を提供することにある。
【０００６】
本発明が解決しようとする他の課題は、上述のメリットを有する電極組立体を容易に製造できる製造方法を提供することにある。
【０００７】
本発明が解決しようとするさらに他の課題は、上述のメリットを有する電極組立体を用いた充電または放電方法を提供することにある。
【課題を解決するための手段】
【０００８】
前記課題を解決するための本発明の一実施形態による電極組立体は、集電体と、前記集電体上に積層された第１電気的活物質層と、前記集電体と接する前記第１電気的活物質層の主面と反対側の主面上に積層され、前記第１電気的活物質層の内部に少なくとも一部がはめ込まれた第１多孔性の導電ネットワーク層と、を含む。
【０００９】
一部の実施形態において、前記集電体は、金属ホイル、金属メッシュまたはそれらの組み合わせを含む。また、前記第１多孔性の導電ネットワーク層は、金属発泡体、炭素纎維、金属長纎維層、及びそれらの組み合わせを含む。また、前記金属長纎維層は、不織布構造を有する。
【００１０】
前記電極組立体は、前記集電体と前記第１電気的活物質層との間に積層され、前記第１電気的活物質層の内部に少なくとも一部がはめ込まれた基底多孔性の導電ネットワーク層をさらに含んでもよい。また、前記電池は、前記第１電気的活物質層と接する前記第１多孔性の導電ネットワーク層の主面と反対側の主面上に積層される第２電気的活物質層をさらに含んでもよい。この場合、前記電池は、前記第１多孔性の導電ネットワーク層と接する前記第２電気的活物質層の主面と反対側の主面上に積層される第２多孔性の導電ネットワーク層をさらに含んでもよい。
【００１１】
一部の実施形態において、前記第２多孔性の導電ネットワーク層は、金属発泡体、炭素纎維、金属長纎維層、及びそれらの組み合わせを含む。また、前記金属長纎維層は、不織布構造を有する。
【００１２】
一部の実施形態において、前記第１多孔性の導電ネットワーク層の厚さは、０．５μｍないし１００μｍの範囲内である。また、前記金属長纎維層は、セグメント化された複数の金属長纎維を含み、前記複数の金属長纎維は、１０μｍないし１００ｍｍの範囲内の長さを有する。
【００１３】
前記他の課題を解決するための本発明の一実施形態による電極組立体の製造方法は、集電体を提供する段階と、前記集電体上に、電気的活物質を含む第１スラリー層を提供する段階と、前記第１スラリー層上に、第１多孔性の導電ネットワーク層を提供する段階と、前記第１多孔性の導電ネットワーク層が提供された前記第１スラリー層を乾燥させる段階と、前記第１多孔性の導電ネットワーク層の少なくとも一部が前記第１スラリー層の内部にはめ込まれるように加圧する段階と、を含む。
【００１４】
一部の実施形態において、前記第１スラリー層を提供する段階の前に、前記集電体上に基底多孔性の導電ネットワーク層を提供する段階をさらに含んでもよい。また、前記第１スラリー層を乾燥させる段階の前に、前記第１多孔性の導電ネットワーク層上に、電気的活物質を含む第２スラリー層を塗布する段階と、前記第１スラリー層を乾燥させると共に、前記第２スラリー層を乾燥させる段階とをさらに含み、前記加圧する段階において、前記第１金属長纎維層の他の少なくとも一部が前記第２スラリー層の内部にはめ込まれる。
【００１５】
他の実施形態において、前記第１スラリー層を乾燥させると共に、前記第２スラリー層を乾燥させる段階の前に、前記第２スラリー層上に、第２多孔性の導電ネットワーク層を提供する段階をさらに含んでもよい。この場合、前記加圧する段階において、前記第２多孔性の導電ネットワーク層の少なくとも一部が前記第２スラリー層の内部にはめ込まれる。
【００１６】
前記第１多孔性の導電ネットワーク層の少なくとも一部が前記第１スラリー層の内部にはめ込まれるように加圧する段階の後に、前記第１多孔性の導電ネットワーク層上に第２スラリー層を提供する段階をさらに含む。また、前記第２スラリー層上に、第２多孔性の導電ネットワーク層を提供する段階と、前記第２スラリー層を乾燥させる段階と、前記第２多孔性の導電ネットワーク層の少なくとも一部が前記第２スラリー層の内部にはめ込まれるように加圧する段階と、をさらに含んでもよい。
【００１７】
一部の実施形態において、前記第１多孔性の導電ネットワーク層を提供する段階は、前記第１多孔性の導電ネットワーク層に電場または磁場が印加された状態で行われる。この場合、前記磁場を印加するために、電磁石または永久磁石が使われる。または、多孔性の導電ネットワークを構成する繊維体を荷電させ、この場合、電場が印加される。
【００１８】
前記さらに他の課題を解決するための本発明の一実施形態による電池の充電または放電方法は、第１充電Ｃ−ｒａｔｅで電池が有する公称容量の一部容量を充電する段階、及び前記第１充電Ｃ−ｒａｔｅよりも低い第２充電Ｃ−ｒａｔｅで前記電池の残留容量を充電する段階、または第１放電Ｃ−ｒａｔｅで前記電池が有する公称容量の一部容量を放電する段階、及び前記第１放電Ｃ−ｒａｔｅよりも低い第２放電Ｃ−ｒａｔｅで前記電池の残留容量を放電する段階を含む。
【００１９】
前記充電または放電方法は、スマートグリッドに結合されて行われる。前記電池は、上述の電極組立体を含む電池である。
【発明の効果】
【００２０】
本発明の一実施形態によれば、集電体と多孔性の導電ネットワーク層との間に電気的活物質層が配置され、電気的活物質層の充電及び放電速度、並びにその効率が向上するだけでなく、前記多孔性の導電ネットワーク層は容易に変形するので、電池の動作時に電気的活物質層の体積変化による電池内の応力を緩和させることができ、それによって、充放電サイクルによる非可逆性が減少または除去される電極組立体が提供される。
【００２１】
また、本発明の他の実施形態によれば、ラミネーションまたはコーティングのような単純な積層工程と加圧工程だけで上述のメリットを有する電極組立体を製造できるので、生産性の向上と設備の単純化ができる電極組立体の製造方法が提供される。
【００２２】
また、本発明のさらに他の実施形態によれば、充電Ｃ−ｒａｔｅを減少させつつ、複数回に分けて残留容量を充電したり、放電Ｃ−ｒａｔｅを減少させつつ、複数回に分けて残留容量を放電することで、公称容量に最大限近接した値を有するように充電または放電しつつも、充放電所要時間を短縮できる。当該充電方法は、ソフトウェア的に、ハードウェア的に、またはそれらが組み合わせられて達成され、上述の電池運用システムを通じて具現される。
【図面の簡単な説明】
【００２３】
【図１】本発明の一実施形態による電極組立体を示す断面図である。
【図２Ａ】図１に示した本発明の一実施形態による電極組立体、及び多孔性の導電ネットワーク層が存在せず、集電体と電気的活物質層とからなる比較例による電極組立体の充電特性を示すグラフである。
【図２Ｂ】本発明の一実施形態による電極組立体、及び前記比較例による電極組立体の放電特性を示すグラフである。
【図３Ａ】本発明の一実施形態による電極組立体の製造方法を示す断面図である。
【図３Ｂ】本発明の一実施形態による電極組立体の製造方法を示す断面図である。
【図３Ｃ】本発明の一実施形態による電極組立体の製造方法を示す断面図である。
【図３Ｄ】本発明の一実施形態による電極組立体の製造方法を示す断面図である。
【図４Ａ】本発明の他の実施形態による電極組立体を示す断面図である。
【図４Ｂ】図４Ａに示した本発明の他の実施形態による電極組立体の製造方法を示す断面図である。
【図５】本発明のさらに他の実施形態による電極組立体を示す断面図である。
【図６】本発明の一実施形態による電極組立体を用いた電池を示す分解図である。
【図７】本発明の一実施形態による充電方法を示すグラフである。
【発明を実施するための形態】
【００２４】
以下、添付された図面を参照して、本発明の望ましい実施形態を詳細に説明する。
【００２５】
本発明の実施形態は、当業者に本発明をさらに完全に説明するために提供されるものであり、下記の実施形態は、色々な他の形態に変形可能であり、本発明の範囲が下記の実施形態に限定されるものではない。かえって、それらの実施形態は、本開示をさらに充実かつ完全にし、当業者に本発明の思想を完全に伝達するために提供されるものである。
【００２６】
また、以下の図面において、各層の厚さやサイズは、説明の便宜及び明確性のために誇張されたものであり、図面上で、同じ符号は同じ要素を指す。本明細書で使われたように、用語“及び／または”は、当該列挙された項目のうちいずれか一つ、及び一つ以上の全ての組み合わせを含む。
【００２７】
本明細書で使われた用語は、特定の実施形態を説明するために使われ、本発明を制限するためのものではない。本明細書で使われたように、単数の形態は、文脈上明確に取り立てて指摘するものでなければ、複数の形態を含む。また、本明細書で使われる場合、“含む(comprise)”及び／または“含んだ(comprising)”は、言及した形状、数字、段階、動作、部材、要素及び／またはそれらのグループの存在を特定するものであり、一つ以上の他の形状、数字、動作、部材、要素及び／またはグループの存在または付加を排除するものではない。
【００２８】
本明細書において、第１、第２などの用語は、多様な部材、部品、領域、層及び／または部分を説明するために使われるが、それらの部材、部品、領域、層及び／または部分は、それらの用語によって限定されてはならない。それらの用語は、一つの部材、部品、領域、層または部分を、他の領域、層または部分と区別するためにのみ使われる。したがって、後述する第１部材、部品、領域、層または部分は、本発明の思想から逸脱しない範囲内で、第２部材、部品、領域、層または部分を指す。
【００２９】
本明細書で使われる多孔性の導電ネットワーク層とは、一次元的な導電経路からなる導電性ネットワークと前記導電経路との空間によって定義される気孔を有する構造体を指す。前記多孔性の導電ネットワーク層は、可塑性及び電気伝導性を有し、本発明は、それについての特徴及びメリットに関するものである。
【００３０】
また、本明細書で使われる金属長繊維は、ステンレス鋼、アルミニウム、ニッケル、チタン及び銅、またはそれらの合金のような金属を繊維化して製造されたものであって、例えば、数μｍないし数十μｍの直径を有し、かつ数十μｍ以上の長さを有する金属糸を指す。前記金属長繊維は、金属の耐熱性、可塑性及び電気伝導性を有し、かつ繊維特有の織造及び不織布の加工工程が可能であるというメリットを共に有する。本発明は、当該金属長繊維のメリットを、電池の電極構造に適用した特徴及びメリットに関するものである。
【００３１】
前記金属長繊維は、好適な容器内で金属または合金を溶湯状態に保持し、圧縮ガスまたはピストンのような加圧装置を用いて、容器の射出孔を通じて、前記溶湯を大気中に噴出させて急冷凝固させることによって製造される。または、金属長繊維は、公知の集束引抜法によって製造される。前記射出孔の個数、サイズ及び／または射出された溶融金属の飛上を制御することで、金属長繊維の厚さ、均一度、不織布のような組織及びその縦横比を制御できる。本発明の電池を構成する金属長繊維は、上述の製造方法だけでなく、他の公知の製造方法による金属長繊維を含み、本発明は、これによって限定されるものではない。
【００３２】
本明細書で使われる‘分離膜’という用語は、前記分離膜と親和性の少ない液体電解質を使用する液体電解質電池において一般的に通用する分離膜を含む。さらに、本明細書で使われる‘分離膜’は、電解質が分離膜に強く束縛され、電解質と分離膜とが同一なものと認識される真性固体ポリマー電解質、及び／またはゲル固体ポリマー電解質を含む。したがって、前記分離膜は、本明細書で定義するところによって、その意味が定義されなければならない。
【００３３】
図１は、本発明の一実施形態による電極組立体１００を示す断面図である。
【００３４】
図１を参照すれば、電極組立体１００は、集電体１０と、集電体１０上の電気的活物質層２０と、集電体１０に接する電気的活物質層２０の主面と反対側の主面上に積層される三次元多孔性の導電ネットワーク層３０とを含む。集電体１０は、二次元構造を有する金属ホイルまたは金属メッシュであり、望ましくは、三次元多孔性の導電ネットワーク層３０に対して、連続的な対向面積を有する金属ホイルである。集電体１０は、電極組立体１００の極性によって、アルミニウムまたは銅を含み、それらは、例示的であり、他の公知の金属またはその合金を含んでもよい。
【００３５】
集電体１０上の電気的活物質層２０は、電気的活物質粒子と、結着材とを含む。前記電気的活物質は、０．１μｍないし１００μｍの平均サイズを有する粒子である。必要に応じて、前記電気的活物質は、分給工程によって、粒度分布が制御されもする。
【００３６】
前記電気的活物質は、電極組立体１００の極性と、一次電池であるか二次電池であるかによって適切に選択される。例えば、 カソード用の電気的活物質は、リチウム、ニッケル、コバルト、クロム、マグネシウム、ストロンチウム、バナジウム、ランタン、セリウム、鉄、カドミウム、鉛、チタン、モリブデン、またはマンガンを含む二成分系以上の酸化物、リン酸塩、硫化物、フッ化物、またはそれらの組み合わせから選択される。しかし、それらは例示的であり、前記カソード用の電気的活物質は、他のカルコゲン化合物で形成されてもよい。望ましくは、前記カソード用の電気的活物質は、リチウム二次電池用に適しているコバルト、銅、ニッケル、マンガン、チタン及びモリブデンのうち少なくとも二つ以上を含み、Ｏ，Ｆ，Ｓ，Ｐ及びそれらの組み合わせからなる群から選択された少なくとも一つ以上の非金属元素を含む、例えば、Ｌｉ［Ｎｉ，Ｍｎ，Ｃｏ］Ｏ２のような三成分系以上の化合物である。
【００３７】
アノード用の電気的活物質は、例えば、低結晶性炭素または高結晶性炭素のような炭素系材料である。前記低結晶性炭素は、例えば、軟化炭素または硬化炭素である。前記高結晶性炭素は、例えば、天然黒鉛、キッシュ黒鉛、熱分解炭素、液晶ピッチ系炭素繊維、炭素微小球体、中間相ピッチ、石油または石炭系コークスのような高温焼成炭素である。それらは例示的であり、ダイヤモンド類及びカービン類の他の炭素系材料が適用されてもよい。
【００３８】
他の実施形態において、上述の炭素系材料の代わりに、リチウム粉末を使用することもできる。または、炭素系材料と共に、非炭素系活物質として、ＮａＳ電池に適しているナトリウム、または他の酸化物、炭化物、窒化物、硫化物、リン化物、セレン化物及びテルル化物のうち少なくともいずれか一つを含んでもよい。または、負極の高容量化のために、高いリチウムイオンの吸張及び放出能を有するシリコン、ゲルマニウム、スズ、鉛、アンチモン、ビスマス、亜鉛、アルミニウム、鉄及びカドミウムのような単原子系、それらの金属間化合物、または酸化物系材料のような非炭素系活物質が使われてもよい。
【００３９】
さらに他の実施形態において、高効率のＬｉインターカレーション物質であるシリコン（Ｓｉ）、ビスマス（Ｂｉ）、スズ（Ｓｎ）、アルミニウム（Ａｌ）またはそれらの合金のような高容量の高い体積変化量を有する金属系、またはそれらの金属間化合物を含む電気的活物質が使われてもよい。
【００４０】
一部の実施形態において、粒子状の電気的活物質間の束縛のために、結着材が電気的活物質層２０内に添加される。前記結着材は、例えば、フッ化ビニリデン・ヘキサフルオロプロピレンコポリマー（ＰＶｄＦ−ｃｏ−ＨＦＰ）、ポリフッ化ビニリデン（ＰＶｄＦ）、ポリアクリロニトリル、ポリメチルメタクリレート、ポリテトラフッ化エチレン（ＰＴＦＥ）、スチレンブタジエンゴム（ＳＢＲ）、ポリイミド、ポリウレタン系ポリマー、ポリエステル系ポリマー、及びエチレンプロピレンジエン共重合体（ＥＰＤＭ）のようなポリマー系材料である。必要に応じて、前記結着材は、導電性を有する他のポリマー系材料、石油ピッチ、コールタールであってもよい。本発明は、それらに限定されるものではなく、前記結着材は、電解質に溶解されず、電気化学的な環境下で所定の結合力を有し、かつ安定性を有する材料であればよい。
【００４１】
前記結着材は、前記電気的活物質と前記結着材の混合総量に対して、約０．５ないし５％の重量比で添加される。前記結着材は、製造工程の面で通常有機溶媒または水を分散媒体として使用するので、その乾燥のための時間がかかり、乾燥後にも電気的活物質に残留して、電池のサイクル特性を低下させる恐れがある。また、結着材は不導体であるので、その使用は制限されることが望ましい。本実施形態による電極組立体１００内では、粒子状の電気的活物質が集電体１０と三次元多孔性の導電ネットワーク層３０との間に強く束縛されているので、前記結着材の使用を最小化することができる。
【００４２】
一部の実施形態において、特にカソード用の電気的活物質の場合、電気的活物質層２０内に、上述の電気的活物質及び結着材と共に、導電材がさらに外添される。前記導電材は、前記電気的活物質と均一に混合され、集電体１０上に提供される。前記導電材は、電気的活物質、結着材及び導電材の混合総量に対して、約１％ないし１５％の重量比で添加される。前記導電材は、例えば、カーボンブラック、アセチレンブラック、ケッチェンブラック、超微細グラファイト粒子のようなファインカーボン、ナノ金属粒子ペースト、またはＩＴＯ(indium tin oxide)ペーストまたは炭素ナノチューブのような比表面積が大きく、抵抗が低いナノ構造体であってもよい。
【００４３】
多孔性の導電ネットワーク層３０は、金属発泡体、金属長纎維層、炭素纎維またはそれらの組み合わせからなる導電性ネットワーク層であり、望ましくは、金属長纎維層または炭素纎維などの導電性纎維層であり、より望ましくは、金属長纎維層である。電気的活物質層２０上に配置される多孔性の導電ネットワーク層３０の一部または全部は、後述する加圧工程によって、電気的活物質層２０の内部にはめ込まれる。多孔性の導電ネットワーク層３０の一部が電気的活物質層２０にはめ込まれた場合、電気的活物質層２０の表面上には、高密度の多孔性の導電ネットワーク層３０Ａが存在し、多孔性の導電ネットワーク層３０のはめ込まれた一部は、電気的活物質層２０内の電気的活物質、結着材及び他の外添材と混合され、低密度の多孔性の導電ネットワーク層３０Ｂを提供する。このように、多孔性の導電ネットワーク層３０の少なくとも一部が電気的活物質層２０にはめ込まれることで、多孔性の導電ネットワーク層３０と電気的活物質層２０の機械的結合が確保される。
【００４４】
多孔性の導電ネットワーク層３０が金属長纎維層からなる場合、前記金属長纎維層は、複数の金属長纎維で形成された不織布構造を有する。前記金属長纎維は、ステンレス鋼、アルミニウム、ニッケル、チタン及び銅またはそれらの合金のうちいずれか一つ、またはそれらの組み合わせを含む。前記不織布構造は、複数の金属長纎維の纎維的性質を用いて、前記金属長纎維が曲がったり、互いにもつれたり、交絡工程により形成された三次元多孔性の纎維構造体を形成する。かかる点において、導電経路を提供する一次元線形構造が互いに分離されないように、化学的にまたは一体に形成された前記金属発泡体は、互いにもつれたり、交絡を有する金属長纎維層とは区別される。
【００４５】
前記金属長纎維は、セグメント化されたものであり、セグメント化された前記金属長纎維の平均長さは、１０μｍないし１００ｍｍの範囲内である。また、前記金属長纎維は、１μｍないし５０μｍの範囲内の厚さを有する。前記金属長纎維の厚さが１μｍ以下である場合は、金属長纎維を用いた成形と、金属長纎維の人為的な配列が困難であるので、加工性を確保することが困難である。また、前記金属長纎維の厚さが１００μｍ以上である場合は、電気的活物質層内にはめ込むことが困難である。その結果、後述する電圧分割効果が低下する。また、前記金属長纎維の強度が高くなり、電池のパッケージング段階において、電極組立体の加工性が低下する。望ましくは、前記金属長纎維は、１μｍないし１０μｍの厚さを有する。
【００４６】
前記電気的活物質層２０の厚さは、電気的活物質の粒子サイズに依存し、好適な容量を有するように、２０μｍないし４００μｍの厚さを有する。また、多孔性の導電ネットワーク層３０の厚さは、０．５μｍないし１００μｍであり、望ましくは、１０μｍないし４０μｍである。多孔性の導電ネットワーク層３０の厚さは、電池の体積を増大させる要因となるので、エネルギー密度の面で上述の範囲内に制限される。
【００４７】
図２Ａは、図１に示した本発明の一実施形態による電極組立体１００、及び多孔性の導電ネットワーク層３０が存在せず、集電体１０と電気的活物質層２０とからなる比較例による電極組立体の充電特性を示すグラフであり、図２Ｂは、本発明の一実施形態による電極組立体１００、及び前記比較例による電極組立体の放電特性を示すグラフである。それらのグラフにおいて、曲線Ｒ１は、図１の電極組立体１００に対する測定値を示し、曲線Ｒ２は、比較例による電極組立体に対する測定値を示す。
【００４８】
評価のための前記電極組立体において、正極活物質としてリチウムリン酸鉄が使われ、前記リチウムリン酸鉄をＮ−メチルピロリドン（ＮＭＰ）溶媒に分散させ、スラリーを製造した。次いで、アルミニウムホイルの上に前記スラリーをコーティングして、正極組立体を製造した。適用された活物質層の厚さは、二つの試料の両方が約４０μｍと同一であり、本発明の実施形態による金属長纎維層を用いた多孔性の導電ネットワーク層は、約１０μｍの厚さに形成した。製造された試料の電池は負極であって、リチウム金属が使われた半分電池である。
【００４９】
図２Ａを参照すれば、本発明の一実施形態による電極組立体を使用した電池（曲線Ｒ１）では、充電速度が速くなるにつれて、容量が緩やかに減少し、充電速度が４０Ｃ−ｒａｔｅでも公称容量の４０％以上を維持する。しかし、比較例による電極組立体を使用した電池（曲線Ｒ２）では、充電速度が速くなるほど、容量が急激に減少し、 充電速度が４０Ｃ−ｒａｔｅではほとんど充電されない。
【００５０】
図２Ｂを参照すれば、図２Ａと同様に、本発明の一実施形態による電極組立体を使用した電池（曲線Ｒ１）では、放電速度が速くなるにつれて、容量が緩やかに減少する特性を表す。しかし、比較例による電極組立体を使用した電池（曲線Ｒ２）では、放電速度が速くなるほど、容量が急激に減少し、放電速度が５０Ｃ−ｒａｔｅ以上ではほとんど放電が起こらない。
【００５１】
一般に、電動工具に使われる電池は、通常約１０Ｃ−ｒａｔｅの出力特性を要求しており、ハイブリッド電気自動車（ＨＥＶ）の場合、性能によって、約４０Ｃ−ｒａｔｅの出力特性を要求している。本発明の実施形態によれば、かかる要求に応じて、高出力が要求される電子機器や動力装置において、高い出力特性が得られるということが分かる。また、図２Ａの４０Ｃ−ｒａｔｅの場合を参照すれば、本発明の実施形態によれば、高容量の電池を水分内に４０％以上を充電できるということが分かる。一般に、活物質の厚さを薄くすれば、電極の抵抗やリチウムイオンの抵抗が低く、律速特性が向上する。しかし、この場合、活物質の量が減少し、電池の容量も減少する。しかし、本発明の実施形態によれば、活物質の厚さを縮めなくても、律速特性を向上するというメリットがある。当該メリットは、集電体１０と電気的活物質層とを挟んで、多孔性の導電ネットワーク層が中間電極として機能して、電極組立体内で電圧分割効果を提供するためであるものと推測される。また、それは、多孔性の導電ネットワーク層により、電極組立体の内部抵抗が効果的に減少したことに起因することもある。
【００５２】
多孔性の導電ネットワーク層３０が不織布構造を有する金属長纎維層である場合、前記金属長纎維層を構成するワイヤのうち一部が電気的活物質層２０の内部に取り込まれ、それによって、電極組立体１００の内部抵抗が減少するだけでなく、電気的活物質層２０内に局部的に強い電界が形成される。当該強い電界は、電極組立体の充放電速度と効率を向上させるのに寄与する。
【００５３】
図３Ａないし図３Ｄは、本発明の一実施形態による電極組立体の製造方法を示す断面図である。
【００５４】
図３Ａを参照すれば、集電体１０を用意する。集電体１０は、例えば、上述の金属ホイルまたは金属メッシュである。図３Ｂを参照すれば、集電体１０上に、電気的活物質、結着材、選択的には導電材及び好適な溶媒を含むスラリー層２０Ｌを塗布する。
【００５５】
図３Ｃを参照すれば、次いで、スラリー層２０Ｌ上に、多孔性の導電ネットワーク層３０Ｌを形成する。多孔性の導電ネットワーク層３０Ｌは、金属発泡体、炭素纎維、金属長纎維層、または炭素纎維と金属長纎維の混合物などのそれらの組み合わせ構造を含む。前記金属長纎維層は、複数の金属長纎維からなる不織布構造を有する。一部の実施形態において、前記金属発泡体または金属長纎維層は、回転ロ−ルに巻き取られている形態に提供され、スラリー層２０Ｌが乾燥される前に、前記回転ロ−ルを解きつつ、前記金属発泡体または金属長纎維層を電気的活物質層２０Ｌ上にラミネーティングする。
【００５６】
他の実施形態において、スラリー層２０Ｌ上に、複数の金属長纎維を無秩序に展開して、多孔性の導電ネットワーク層３０Ｌを提供することもできる。例えば、エアースプレーまたはコロナガンのような噴射装置を用いて、ウェットまたはドライによりスラリー層２０Ｌ上に金属長纎維または炭素纎維を無秩序に塗布する。その時、電磁石または永久磁石を用いて、スラリー層２０Ｌに磁場を印加したり、前記繊維体を荷電させた後、スラリー層２０Ｌに電場を印加することで、前記繊維体がスラリー層２０Ｌにはめ込まれたり、載置されたりすることに助けとなる。
【００５７】
次いで、多孔性の導電ネットワーク層３０Ｌを含む前記結果物を乾燥させる。乾燥工程は、熱風、自然乾燥、真空乾燥などにより行われる。
【００５８】
図３Ｄを参照すれば、スラリー層２０Ｌが乾燥された後、ロ−ルプレスのような加圧器を用いて、前記結果物を加圧することで、多孔性の導電ネットワーク層３０の少なくとも一部を、電気的活物質層２０の内部にはめ込める。多孔性の導電ネットワーク層３０の一部のみが電気的活物質層２０の内部にはめ込まれた場合、多孔性の導電ネットワーク層３０の電気的活物質層２０の表面上に残っている部分は、高密度の多孔性の導電ネットワーク層３０Ａとなる。これと異なり、多孔性の導電ネットワーク層３０のはめ込まれた一部は、電気的活物質層２０内の電気的活物質、結着材及び他の外添材と混合され、それによって、電気的活物質層２０内に、低密度の多孔性の導電ネットワーク層３０Ｂが提供される。
【００５９】
この場合、加圧工程前の多孔性の導電ネットワーク層３０の密度と比較する時、前記加圧工程により、電気的活物質層２０上の多孔性の導電ネットワーク層３０Ａの密度は、ラミネーティング時の多孔性の導電ネットワーク層３０の密度よりも高く、電気的活物質層２０内にはめ込まれた多孔性の導電ネットワーク層３０Ｂの密度は、それに比べて低い。このように、本発明の実施形態によれば、電気的活物質層３０の表面上と、その近辺の内部での多孔性の導電ネットワーク層３０の密度に差がある。
【００６０】
図４Ａは、本発明の他の実施形態による電極組立体２００を示す断面図であり、図４Ｂは、本発明の他の実施形態による電極組立体２００の製造方法を示す断面図である。
【００６１】
図４Ａを参照すれば、電極組立体２００は、集電体１０と電気的活物質層２０との間に積層され、電気的活物質層２０の内部に一部がはめ込まれた基底多孔性の導電ネットワーク層４０をさらに含むことを除いては、図１Ａに示した電極組立体１００と同様である。
【００６２】
基底多孔性の導電ネットワーク層４０は、金属発泡体、炭素纎維、金属長纎維層、またはそれらの組み合わせであり、望ましくは、金属長纎維層または炭素纎維であり、より望ましくは、金属長纎維層である。前記金属長纎維層は、不織布構造を有する。基底多孔性の導電ネットワーク層４０は、前述したように、加圧工程によって、電気的活物質層２０の内部に一部または全部がはめ込まれる。
【００６３】
基底多孔性の導電ネットワーク層４０の一部のみが電気的活物質層２０の内部にはめ込まれた場合、集電体１０と電気的活物質層２０との間には、高密度の多孔性の導電ネットワーク層４０Ａが存在し、基底多孔性の導電ネットワーク層４０のはめ込まれた一部は、電気的活物質層２０内の電気的活物質、結着材及び他の外添材と混合され、低密度の多孔性の導電ネットワーク層４０Ｂが提供される。基底多孔性の導電ネットワーク層４０のはめ込まれた一部によって、基底多孔性の導電ネットワーク層４０と電気的活物質層２０の機械的結合が確保され、電気的活物質層２０の内部抵抗が減少する。
【００６４】
前記金属長纎維は、例えば、ステンレス鋼、アルミニウム、ニッケル、チタン及び銅またはそれらの合金のうちいずれか一つ、またはそれらの組み合わせを含む。上述の不織布構造は、複数の金属長纎維の纎維的性質を用いて、それらが曲がったり、互いにもつれたり、交絡工程により形成された多孔性の纎維構造体である。
【００６５】
上述の多孔性の導電ネットワーク層３０と同様に、基底多孔性の導電ネットワーク層４０を構成する前記金属長纎維は、セグメント化されたものであり、セグメント化された前記金属長纎維の平均長さは、１０μｍないし１００ｍｍの範囲内である。また、前記金属長纎維は、１μｍないし５０μｍの範囲内の厚さを有する。望ましくは、前記金属長纎維は、１μｍないし１０μｍの厚さを有する。金属長纎維の厚さが１μｍ以下である場合には、前記金属長纎維の強度が弱く、交絡によるもつれ過程で容易に切断され、導電ネットワークを形成することが困難である。また、金属長纎維の厚さが１０μｍ以上である場合には、その厚さが厚く、電気的活物質層の内部にはめ込まれることが困難であり、それによって、電極の厚さが増大して、正極と負極との間の距離が増加する。この場合、リチウムイオンの移動において、内部抵抗の増加をもたらす。
【００６６】
図４Ｂを参照すれば、電極組立体２００を提供するために、集電体１０上に電気的活物質のスラリー層２０Ｌを塗布する前に、集電体１０上に基底多孔性の導電ネットワーク層４０Ｌを形成する。次いで、図３Ｂ及び図３Ｃを参照して説明したように、基底多孔性の導電ネットワーク層４０Ｌ上に、電気的活物質のスラリー層２０Ｌを塗布し、再び電気的活物質のスラリー層２０Ｌ上に、多孔性の導電ネットワーク層３０Ｌを積層する。
【００６７】
次いで、多孔性の導電ネットワーク層３０Ｌが積層された結果物を乾燥させ、図３Ｄに示すように、ロ−ルプレスのような加圧器を用いて、前記結果物を加圧することで、電気的活物質層２０（図４Ａ）の内部に、多孔性の導電ネットワーク層３０の一部３０Ｂと、基底多孔性の導電ネットワーク層４０の一部４０Ｂとがはめ込まれた電極組立体２００が製造される。
【００６８】
図５は、本発明のさらに他の実施形態による電極組立体３００を示す断面図である。
【００６９】
図５を参照すれば、電極組立体３００は、第２電気的活物質層５０と、第２多孔性の導電ネットワーク層６０とをさらに含む複数の積層構造を有することを除いては、図４Ａに示した電極組立体２００と同様である。第２電気的活物質層５０は、第１電気的活物質層２０と接する第１多孔性の導電ネットワーク層３０の主面と反対側の主面上に積層される。
【００７０】
一部の実施形態において、基底多孔性の導電ネットワーク層４０及び／または第２多孔性の導電ネットワーク層６０は省略してもよい。この場合、電気的活物質層２０，５０の内部に、多孔性の導電ネットワーク層３０が完全にはめ込まれた電極組立体の構造が得られる。はめ込まれた多孔性の導電ネットワーク層３０は、中間電極層として動作する。
【００７１】
製造方法の面で、電極組立体３００の電気的活物質層２０，５０は、前述したように、スラリー形態に提供され、前記スラリーを乾燥させる前に、多孔性の導電ネットワーク層３０，６０を積層する。次いで、加圧工程によって、電気的活物質層２０，５０の内部に、多孔性の導電ネットワーク層３０，６０の一部がはめ込まれる。それによって、電極組立体３００内には、高密度の多孔性の導電ネットワーク層３０Ａ，４０Ａ，６０Ａと、低密度の多孔性の導電ネットワーク層３０Ｂ，４０Ｂ，６０Ｂとが提供される。
【００７２】
他の実施形態において、前記スラリーの乾燥工程は、積層順序によって順次に行われる。例えば、第１電気的活物質層２０を形成するためのスラリー層と、第１多孔性の導電ネットワーク層３０とを連続的に積層した後、それらを乾燥させ、加圧工程を行うことで、第１多孔性の導電ネットワーク層３０の少なくとも一部を、第１電気的活物質層２０内にはめ込める。次いで、第１多孔性の導電ネットワーク層３０上に第２電気的活物質層５０を形成するためのスラリー層と、第２多孔性の導電ネットワーク層６０とを連続的に積層し、加圧工程を行うことで、第２電気的活物質層５０内に第２多孔性の導電ネットワーク層６０をはめ込める。その時、第１多孔性の導電ネットワーク層３０も、第２電気的活物質層５０内にはめ込まれる。
【００７３】
上述の実施形態によれば、複数の電気的活物質層２０，５０を積層して、活物質層の厚さを増大させ、充放電容量を増加させつつも、中間電極として機能する多孔性の導電ネットワーク層３０，６０によって、全体の電気的活物質層の厚さ分割効果が提供され、電極組立体３００の内部抵抗が減少し、充電及び放電速度並びに効率が改善される。集電層１０を除いた全体の電極組立体の厚さは、３００μｍないし６００μｍである。
【００７４】
図６は、本発明の一実施形態による電極組立体を用いた電池１０００を示す分解図である。
【００７５】
図６を参照すれば、電池１０００は、一般的な円筒状電池である。電池反応面積を増大させるために、上述の電極組立体を用いたカソード及びアノード１００Ａ，１００Ｂは、交互に形成されたロール構造であって、ハウジング８００内にパッケージングされる。電極組立体１００Ａ，１００Ｂの一端部には、タップ１５０Ａ，１５０Ｂがそれぞれ結合される。タップ１５０Ａ，１５０Ｂは、繰り返して一定の間隔で複数個配列されて抵抗を最小化することができる。
【００７６】
電極組立体１００Ａ，１００Ｂは、上述の好適な極性による集電層１０ａ，１０ｂと、当該極性を有する電気的活物質層及び多孔性の導電ネットワーク層を含む活性電極層１５ａ，１５ｂとを含む。活性電極層１５ａ，１５ｂは、それぞれ集電層１０の両主面上に積層される。カソードとアノード１００Ａ，１００Ｂの絶縁のために、それらの電極１００Ａ，１００Ｂの間に分離膜５００が配置される。
【００７７】
分離膜５００は、例えば、ポリマー系微細多孔膜、織布、不織布、セラミック、真性固体高分子電解質膜、ゲル固体高分子電解質膜またはそれらの組み合わせである。前記真性固体高分子電解質膜は、例えば、直鎖ポリマー材料または仮橋ポリマー材料を含む。前記ゲル高分子電解質膜は、例えば、塩を含む可塑剤入りポリマー、フィラー入りポリマー、または純粋なポリマーのうちいずれか一つまたはそれらの組み合わせである。前記固体電解質層は、例えば、ポリエチレン、ポリプロピレン、ポリイミド、ポリスルホン、ポリウレタン、ポリ塩化ビニル、ポリスチレン、ポリエチレンオキサイド、ポリプロピレンオキサイド、ポリブタジエン、セルロース、カルボキシメチルセルロース、ナイロン、ポリアクリロニトリル、ポリフッ化ビニリデン、ポリテトラフルオロエチレン、フッ化ビニリデンとヘキサフルオロプロピレンの共重合体、フッ化ビニリデンとトリフルオロエチレンの共重合体、フッ化ビニリデンとテトラフルオロエチレンの共重合体、ポリメチルアクリレート、ポリエチルアクリレート、ポリエチルアクリレート、ポリメチルメタクリレート、ポリエチルメタクリレート、ポリブチルアクリレート、ポリブチルメタクリレート、ポリビニルアセテート、及びポリビニルアルコールのうちいずれか一つまたはそれらの組み合わせからなる高分子マトリックス、添加剤及び電解液を含む。上述の分離膜５００に関して列挙した材料は、例示的であり、分離膜５００として、形状の変化が容易であり、機械的強度に優れるので、電極組立体１００ａ，１００ｂが変形されても、破れたり、裂けることがない任意の好適な電子絶縁性を有し、かつ優秀なイオン伝導性を有する材料が選択される。
【００７８】
分離膜５００は、単層膜または多層膜であり、前記多層膜は、同一単層膜の積層体であってもよいし、異なる材料で形成された単層膜の積層体であってもよい。例えば、前記積層体は、ポリオレフィンのような高分子電解質膜の表面に、セラミックコーティング膜を含む構造を有してもよい。分離膜５００の厚さは、耐久性、ショットダウン機能及び電池の安全性を考慮すれば、１０μｍないし３００μｍであり、望ましくは、１０μｍないし４０μｍであり、より望ましくは、１０μｍないし２５μｍである。
【００７９】
電池１０００は、電極組立体１００ａ，１００ｂにそれぞれ結合されたタップ１５０Ａ，１５０Ｂを通じて、外部電極端子６００，７００に電気的に連結される。ハウジング８００内では、水酸化カリウム（ＫＯＨ）、臭化カリウム（ＫＢｒ）、塩化カリウム（ＫＣＬ）、塩化亜鉛（ＺｎＣｌ２）及び硫酸（Ｈ２ＳＯ４）のような塩を含む好適な水系電解液、またはＬｉＣｌＯ４，ＬｉＰＦ６などのリチウム塩を含むエチレンカーボネート、プロピレンカーボネート、ジメチルカーボネート、ジエチルカーボネートのような非水系電解液が、電極組立体１００ａ，１００ｂ及び／または分離膜５００に吸湿されて、電池１０００が完成される。図示していないが、電池１０００の使用中の安定性及び／または電力供給特性を制御するための好適な電池運用システムがさらに結合されてもよい。
【００８０】
上述の電極組立体は、例示された円筒状電池以外に、電池の容量調節のために、その体積が多様に選択される。また、本発明の実施形態によれば、多孔性の導電ネットワークが有する成形の容易性のために、積み、曲げ及び巻きのような方法により三次元的に変形されて、上述の円筒状電池ではない他の多様な形状を有する電池が提供される。
【００８１】
また、本発明の実施形態による電池は、服、かばんなどに付着されたり、服及びかばんの布地と一体になる小型電池として応用されてもよいし、高容量化及び／または高出力ができるので、自動車の動力源または電力の保存のための中大型電池として応用されてもよい。
【００８２】
図７は、本発明の一実施形態による複数の充電段階を含む充電方法を示すグラフである。
【００８３】
図７を参照すれば、電池は、例えば、４段階によって充電が行われる。使われた電池は、図１を参照して説明した本発明の一実施形態による電極組立体の構造を有する半分電池である。
【００８４】
最初の段階Ｐ１では、６０Ｃ−ｒａｔｅで充電し、１分間公称容量の３５％が充電された。次の段階Ｐ２では、２０Ｃ−ｒａｔｅで１分３０秒間充電した結果、６５％の容量が充電された。次の段階Ｐ３では、５Ｃ−ｒａｔｅで３分間充電した結果、８５％の容量が充電された。最後の段階Ｐ４では、１Ｃ−ｒａｔｅで７分間充電し、公称容量の１００％に近い９７％まで電池の充電を行った。
【００８５】
本実施形態によれば、総所要時間１２分３０秒に公称容量の９７％を充電できるので、充電時間を短縮できる。上述の実施形態は、４段階に分けて充電を行っているが、これは例示的であり、本発明がこれに制限されるものではない。例えば、充電段階は、２段階、３段階、または５段階以上に分けられ、Ｃ−ｒａｔｅを次第に減少させつつ行われてもよい。また、初期の高速充電段階のＣ−ｒａｔｅは、１００Ｃ−ｒａｔｅ以下の任意の値で行われ、最後の低速充電段階のＣ−ｒａｔｅは、０．１ｒａｔｅ以上の任意の値で行われる。
【００８６】
このように、Ｃ−ｒａｔｅを減少させつつ、複数回に分けて残留容量を充電することは、公称容量に最大限近接した値を有するように充電しつつも、充電所要時間を短縮できるというメリットがある。当該充電方法は、ソフトウェア的に、ハードウェア的に、またはそれらが組み合わせられて達成され、上述の電池運用システムを通じて具現される。
【００８７】
上述の実施形態は、充電方法への面で説明しているが、放電方法の場合にも同様に実施される。すなわち、電池の放電を複数回に分けて実施する。例えば、初期の放電段階では、Ｃ−ｒａｔｅを高くし、次第にＣ−ｒａｔｅを減少させつつ、複数の段階を通じて放電を行う。このように、放電段階を行えば、早い時間に電池から高いエネルギーが得られる。
【００８８】
上述の充放電特徴は、スマートグリッドシステムに結合され、効率的な電力管理システムを具現できる。例えば、原子力、太陽電池、水力発電などの多様な電力源、または工場及び家庭などの多様な電力消費先の負荷特性に関系なく、一つの電池で電力の保存と放出を運用可能にする。
【００８９】
以上で説明した本発明は、上述の実施形態及び添付された図面に限定されず、本発明の技術的思想を逸脱しない範囲内で、色々な置換、変形及び変更が可能であるということは、当業者にとって明らかである。
【図１】
2014533877.tif 000003
【図２Ａ】
2014533877.tif 000004
【図２Ｂ】
2014533877.tif 000005
【図３Ａ】
2014533877.tif 000006
【図３Ｂ】
2014533877.tif 000007
【図３Ｃ】
2014533877.tif 000008
【図３Ｄ】
2014533877.tif 000009
【図４Ａ】
2014533877.tif 000010
【図４Ｂ】
2014533877.tif 000011
【図５】
2014533877.tif 000012
【図６】
2014533877.tif 000013
【図７】
2014533877.tif 000014
【国際調査報告】
2014533877.tif 000015
2014533877.tif 000016
2014533877.tif 000017
2014533877.tif 000018